(57)【要約】【解決手段】  乾式壁補修パッチを開示する。前記乾式壁補修パッチには粘着剤を被覆した多孔質基板に付着した被覆シートが含まれ、この被覆シートは、多孔質シートと、当該多孔質シートの少なくとも一方の面に載置された、乾燥、水硬化性セメント製品の層とを含む。当該補修パッチはいかなる硬質の支持プレートも具備しない。【選択図】      図１０（ａ）
2009535537.tif 000002
【特許請求の範囲】
【請求項１】
乾式壁補修パッチであって、
粘着性多孔質基板と、
前記粘着性多孔質基板に付着した被覆シートであって、多孔質シートと、当該多孔質シートの少なくとも一方の面に載置された乾燥、水硬化性セメント製品の層とを有するものである、前記被覆シートと
を有し、
いかなる硬質の支持プレートも具備しないものである
乾式壁補修パッチ。
【請求項２】
請求項１記載の補修パッチにおいて、前記多孔質シートは、可塑性（ｐｌａｓｔｉｃ）材料、ガラス繊維、および綿からなる群から選択される材料を有するメッシュシートである。
【請求項３】
請求項１記載の補修パッチにおいて、前記セメント製品は、ギプス包帯用プラスター（石膏）を有するものである。
【請求項４】
請求項１記載の補修パッチにおいて、前記被覆シートまたは前記粘着性多孔質基板は、鋸歯状の縁部を有するものである。
【請求項５】
請求項１記載の補修パッチにおいて、前記粘着性多孔質基板は、可塑性メッシュシートと、当該可塑性メッシュシート上の粘着層とを有し、当該補修パッチは長さおよび幅が少なくとも４インチのサイズを有するものである。
【請求項６】
請求項１記載の乾式壁補修パッチを有するロール状パッチ材料。
【請求項７】
乾式壁補修パッチツールであって、
請求項１記載の補修パッチと、
前記粘着性多孔質基板の少なくとも一部を覆うリリースシートと
を有する乾式壁補修パッチツール。
【請求項８】
請求項１記載の補修パッチにおいて、前記多孔質シートの両面には前記セメント製品の層が載置されているものである。
【請求項９】
請求項１記載の補修パッチにおいて、前記粘着性多孔質基板の露出領域は、前記被覆シートを取り囲むものである。
【請求項１０】
請求項１記載の補修パッチにおいて、前記被覆シートは、前記多孔質シートの微細孔より大きい複数の開口部を含むものである。
【請求項１１】
請求項１記載の乾式壁パッチを乾式壁の穴に適用する方法であって、
前記乾式壁パッチを前記穴の上から適用する工程と、
水を前記水硬化性セメント製品に適用する工程と、
前記乾式壁パッチの中央部分を前記穴に押し込んで、当該穴において前記乾式壁パッチに凹部を形成する工程と、
前記水硬化性セメント製品の硬化後、水硬化性セメント材料の第２の部分を適用して、前記穴および前記乾式壁パッチの上に滑らかな壁面を形成する工程と
を有する方法。
【請求項１２】
請求項１１記載の方法において、前記穴は前記乾式壁に開けられた管部（ｃｈａｎｎｅｌ）を有するものである。
【請求項１３】
請求項１１記載の方法において、前記多孔質シートはガラス繊維または綿織物を有するものである。
【請求項１４】
請求項１１記載の方法において、前記パッチは当該パッチの材料を有するロールから切り取られるものである。
【請求項１５】
請求項１１記載の方法において、前記粘着性多孔質基板はガラス繊維を有するものである。
【請求項１６】
請求項１１記載の方法において、前記穴は不規則な形状である。
【請求項１７】
請求項１１記載の方法において、前記セメント製品はギプス包帯用プラスターを有するものである。
【請求項１８】
請求項１１記載の方法において、前記中央部を押し込んだ後、前記粘着性多孔質基板と前記被覆シートとの間には間隙が生じるものである。
【発明の詳細な説明】
【技術分野】
【０００１】
本願は、２００４年５月１０日付けで出願された米国特許出願第１０／８４２，６８１号の一部継続出願であり、全目的のため参照によりその全体を本明細書に組み込むものとする。
【背景技術】
【０００２】
建設業界では、乾式壁に管部（ｃｈａｎｎｅｌ）およびアクセスホールを作り、それにデータ線を挿入し、電線を配線し、パイプを配管しなければならないことが一般的である。市販されている補修パッチは、接合剤など左官材化合物を塗布した後、穴または他の欠損部を補修しその痕跡が残らないよう完全に覆うためのものである。ただし、一般に電気工や配管工が必要とする典型的な切り取り管部は、一般に少なくとも幅３〜５インチ、長さ数フィート以上で、それら典型的な切り取り管部を効率的かつ十分に補修するため利用できるシステムは現時点で存在しない。
【０００３】
現在、最もよく使用されている乾式壁パッチは、ガラス繊維メッシュ材料および金属プレートを有したものである。あらかじめ粘着剤の付いた貼り付けタイプのメッシュを使うと、補修中に金属製の乾式壁パッチを定位置に保てるため、急結プラスター（石膏）（または接合剤）などのセメント製品をその上から塗布することができる。
【０００４】
金属プレートを使うと、そのような金属プレートを有さなかった従来のパッチ設計が改善され、プラスターを塗布しながらパッチに強度および構造を与えることができる。  
【発明の開示】
【発明が解決しようとする課題】
【０００５】
しかし、金属プレートを含んだ乾式壁パッチには特定の欠点がある。当然ながら柔軟性がないためロール状では販売することができない。ロール状の場合、成形したピースを切り抜いて使用し、例えば、補修する管部ごとに特別に切り取った比較的細長いパッチを使って乾式壁に開けた管部を覆うことができる。金属プレートを伴ったパッチは、一般に形状が決まっており、切断することは難しい。
【０００６】
金属プレートを含んだ上記のパッチに関する別の問題は、プラスターまたは接合剤を塗布して金属プレートを覆い隠し、壁を仕上げている間に、その金属プレートが壁から剥がれてしまう可能性である。その場合、壁面が盛り上がってしまい、その上にさらに接合剤を塗らなければならないため、初心者には熟練者のような仕上がりを達成することが非常に難しい。また、金属プレートを切って金属パッチを成形する際はブリキはさみがないと難しく、金属プレートが切れてもその縁部が反ってしまうおそれがある。
【０００７】
さらに、金属プレートを含まない従来の乾式壁テープに通常使用されるものより幅広のガラス繊維メッシュを含むパッチが使用されてきているが、壁に載置された前記パッチにプラスターまたは他の上塗り材を塗布する際、そのパッチがずれてしまうという問題がある。この問題は、特に、そのようなパッチを天井の補修に使用する場合、複雑になってしまう。この問題は金属プレートを使うと軽減されるが、完全に解決されるわけではない。
【０００８】
本発明によれば補修パッチシステムが提供される。このシステムは、当該システムに載置される水硬化性セメント製品の１つまたは複数の層を湿らせて硬化させる前の初期状態では柔軟であり、本質的にいかなる望ましい使用形状またはサイズにも切り取ることができる。また、このパッチシステムでは、パッチ適用後の仕上げで、セメント製品を付加的に壁に塗布するため、特に後述どおり本発明の方法に従って処理すると、よりよく定着する。  
【課題を解決するための手段】
【０００９】
本発明によれば乾式壁補修パッチが提供され、この乾式壁補修パッチは、メッシュシートと、当該メッシュシートの一方の面に載置された乾燥した感圧性粘着剤層と、通常その反対側の面に載置された少なくとも１層の乾燥した水硬化性セメント製品とを有し、前記補修パッチは、いかなる硬質の支持プレートも具備しない。前記補修パッチは、少なくとも長さおよび幅が約４インチのサイズを有するもので、乾式壁の継ぎ目および亀裂に貼るため使用される通常約２インチ幅の乾式壁テープとは異なる。前記乾式壁テープは、穴または管部を補修するには乾式壁材が実質的に足りず、効果的に使用できない。
【００１０】
本発明の乾式壁補修パッチは、乾燥した感圧性粘着剤と、プラスター（石膏）および特に急結プラスターなど、米国特許第３，９４５，８４２号に開示されているギプス形成用の包帯に使用されるタイプの水硬化性セメント製品層との双方を含む。前記メッシュシートは、ガラス繊維メッシュ、または綿織物などの有機繊維メッシュを有してよい。他の均等なメッシュシートまたはミシン目付きシートも適切であれば利用してよい。前記感圧性粘着剤層は、着脱可能な紙または可塑性リリースシートで保護してもよい。
【００１１】
上述のように、本発明の補修パッチに使用される前記セメント製品は、柔軟な包帯などに使われる公知かつ市販の材料であるプラスターを有することが好ましい。石膏プラスターまたは焼き石膏が使用できる。また、本発明のパッチは、連結された複数の補修パッチを有するパッチ材料ロールの一部を有してよく、前記連結された複数の補修パッチは、ミシン目などの線に沿って必要に応じ分離可能で、または連続した材料を望ましい任意形状に切ることにより乾式壁に開けた管部を補修するための長いセグメントを切り取れるようにするものであってよい。例えば、このセグメントは、その幅の少なくとも５倍の長さを有してよい。
【００１２】
ロール状に巻いた補修パッチ材料は、上記のとおり着脱可能な裏打ちを有することにより、前記感圧性粘着剤層が、その粘着性のため、巻回により隣接した補修パッチ材料から前記セメント製品を剥してしまうのを防ぐことができる。さらに、前記メッシュシートの各面には、ギプス包帯用プラスターなど、使用するセメント製品でできた１若しくはそれ以上の層を載置することができ、その上層には乾燥した感圧性コンタクト接着剤層を載置することができる。本発明と併用される乾燥した感圧性粘着剤としては多種類が市販されており、例えばＨｏｍａｘ  Ｃｏｍｐａｎｙ（米国ワシントン州Ｂｅｌｌｉｎｇｈａｍ）製のＨｏｍａｘ（商標）ブランド壁パッチなど、金属プレートを含んだ壁パッチに対して現在使用されている乾燥した粘着剤などがある。乾燥した感圧性粘着剤の使用可能な１タイプは、ゴムベースの粘着剤である。他の実施形態では、感圧性粘着剤の代わりにスプレー式粘着剤を使用してもよい。
【００１３】
このように、水硬化性セメント製品および乾燥した感圧性粘着剤の双方を有した壁パッチが提供される。前記乾燥した粘着剤は、通常、手で圧力を加えることにより、当該システムを壁にしっかりと固定するために使用される。前記パッチを壁に適用した後の前記乾燥した粘着剤により当該システムが定位置に保たれている間に、通常、前記セメント製品を湿らせて硬化させる。上記のように、前記乾燥した感圧性粘着剤は、セメント製品の層に付着させてもよく、または前記メッシュの一方の面と、セメント製品の第２の層を使用しない場合に任意選択で前記メッシュの開口部を通じて前記一方の面に付着させたセメント製品の層とに付着させてもよい。いずれの場合でも、前記壁パッチ上の前記セメント製品を湿らせて、乾式壁の穴を覆う硬質パッチへと硬化させることにより、当該壁パッチを定位置に保つことができ、前記穴は、前記壁に開けた管部または他の任意形状の穴であってよい。次いで、従来どおり付加的に接合剤などを適用してパッチ周囲の表面を滑らかにすることにより、熟練者のような乾式壁補修を実現する。用語「穴」は、壁などに開けた管部を含むよう意図しており、形状に限定されるものではない。
【００１４】
さらに本発明によれば、乾式壁の穴に乾式壁パッチを適用する方法が提供され、この方法は、以下の工程を有する。
【００１５】
その１つは、前記乾式壁パッチのメッシュシートを前記穴の上から適用するもので、前記メッシュシートは、その一方の面に乾燥した感圧性粘着剤層が付着されており、これにより前記穴の周囲の表面に粘着してその穴を覆う。次に、前記メッシュシートの通常外側面上にある乾燥水硬化性セメント材料の層に水を適用して、水を浸透させる。次いで、湿らせた未硬化プラスター層の中央部および前記メッシュシートを前記穴に押し込んで、前記穴の周囲における前記メッシュシートおよび前記壁面の接着性を実質的に損なうことなく凹部を形成することにより、メッシュシートに凹陥した部分が形成されるようにする。前記プラスター層が硬化したら、水硬化性セメント材料の第２の部分を適用して、前記穴および前記乾式壁パッチの上に滑らかな壁面を形成する。
【００１６】
上記のように前記水硬化性セメント材料の硬化前に前記メッシュシートに凹陥した部分を形成すると、それに続いて前記パッチの上から接合剤を伸ばす上で役立ち、本工程が容易になる。また、前記凹陥した部分を作ると、配置した前記パッチに接合剤（など）を追加で上塗りする間、当該前記パッチが動かず剥がれないようにして、穴補修プロジェクトの仕上げとして最終的に滑らかな壁面を形成する上でも役立つ。前記乾式壁パッチは、初期状態で、前記水硬化性セメント材料を湿らせる前後に、柔軟であることが好ましいが、硬化後は、特に上記のように前記凹陥した部分を形成した場合、壁に水平な側方力に耐えて横滑りしない硬質部材になる。
【００１７】
上記のとおり、補修された穴は、例えば電線やパイプを挿通するため乾式壁に開けられた管部を有する場合がある。前記パッチ材料は、当該パッチ材料のロールから容易に切り取って成形し、前記管部に適用しこれを覆うことができる。この場合にも、上記の方法の凹陥工程が適用されることが好ましい。
【００１８】
ここでも同様に、前記メッシュシートは、壁補修用に市販されているタイプのガラス繊維、または有機繊維織物を有してよく、前記乾燥した粘着性および水硬化性のセメント製品も市販されているタイプのものである。このように、乾式壁および同様な壁材料に開いた穴は、細長い管状形態であっても、本発明のパッチにより覆うことができる。
【００１９】
用語「乾式壁」は、プラスター壁や天井など、他の適切な壁および間仕切りも含むよう意図されている。
【００２０】
本発明の別の一実施形態は、粘着性多孔質基板と、前記粘着剤を被覆多孔質基板に付着させた、被覆シートを有する乾式壁補修パッチを対象としており、前記被覆シートは、多孔質シートと、当該多孔質シートの少なくとも一方の面に載置された、乾燥した水硬化性セメント製品の層とを有し、当該補修パッチは、いかなる剛性支持プレートも具備しない。
【発明を実施するための最良の形態】
【００２１】
図１を参照すると、１２インチ四方に切り取られた乾式壁補修パッチが示されている。乾式壁補修パッチ１０は、先行技術乾式壁補修パッチに使用されるタイプのガラス繊維と同様なガラス繊維のメッシュシートを有する。
【００２２】
ガラス繊維メッシュシート１２の上層は、図１に示すように、主に、柔軟なプラスター（石膏）の層１４であり、この層は医療用のギプス包帯に使用されるプラスターと同様なものである。メッシュシート１２の裏側１６には、乾燥した感圧性粘着剤の層が設けられており、メッシュシート１２と交差し、または前記裏側１６にあってメッシュ１２に粘着する柔軟な包帯タイプのプラスターでできた第２の層の上層として、配置される。
【００２３】
最後に、従来のリリースシート１８が設けられており、前記粘着剤に粘着して使用時まで当該粘着剤を保護する。
【００２４】
そのため、図２に示すように、硬化前の（１つまたは複数の）プラスター層１４が柔軟であることから、乾式壁補修パッチ材料のロール２０が提供可能になり、当該ロール２０は、好ましくはガラス繊維のメッシュシート１２ａを有し、柔軟なプラスターの外層１４aを有し、また乾燥した感圧性粘着剤１６ａの上層にリリース紙またはリリースビニール１８ａのストリップ（帯状体）を有し、粘着剤１６ａとメッシュシート１２ａとの間に水硬化性プラスターでできた第２の介在層を伴う場合も伴わない場合もある。
【００２５】
本発明の補修パッチの使用については、図３〜７に示した。
【００２６】
図３を参照すると、一片の垂直な乾式壁２２が示されており、この乾式壁には、損傷による若しくはアクセスホールとして意図的に開けた穴２４がある。パッチ１０は、前記穴２４の上から適用され、乾燥した粘着層１６で前記乾式壁に取り付けようとしている状態で示されている。裏打ち層１８は、言うまでもなく、乾式壁パッチ１０を適用する前に取り外いてある。乾式壁パッチ１０の中央部は、パッチ対象である前記穴２４を示すため取り除いている。
【００２７】
図４を参照すると、前記乾燥した粘着層１６を使って、外側を向いた水硬化性プラスター層１４により、乾式壁パッチ１０を乾式壁２２の開口部２４周辺に固定した状態が示されている。
【００２８】
次に図５は、乾式壁２２上に置いた粘着式の前記乾式壁補修パッチ１０のプラスター層１４に水を（通常スプレー形態で）適用した状態で、これにより前記層１４の水硬化性プラスターが湿って柔らかくなり、通常、やさしくこすることにより前記プラスター層１４がパッチ１０をわずかに超えて外側へ広がる。
【００２９】
図６を参照すると、水スプレー２３を使って前記水硬化性プラスター層を十分に水和させた後は、乾式壁補修パッチ１０の中央部を手作業で押し込むことが好ましく、その際、最も押し込んだ点の深さが少なくとも約５ｍｍになって凹型部分または凹部３０を形成し、特に図７に例示したように当該乾式壁パッチが穴２４の中へ延出することが好ましい。これは、前記乾式壁２２表面の穴２４周囲に対する粘着層１６による前記メッシュシート１２の粘着性を実質的に損なうことなく、乾式壁パッチ１０中央部を引き伸ばし、必要に応じて乾式壁パッチ１０の周辺部を前記穴２４の中へと若干スライドさせて押し込むことにより達成される。
【００３０】
これにより、水和した前記プラスターが固化して乾式壁パッチ１０が硬くなるまで、前記乾式壁パッチ１０はその位置で保たれる。
【００３１】
前記凹部３０により、上記のように設置し硬化させた乾式壁パッチには、従来の態様で接合剤の仕上げ層を当該壁パッチに塗布する際、当該パッチが前記乾式壁から分離する原因となる側方の力に対し、より優れた耐性が生まれる。この接合剤の第２の部分（または他の水硬化性セメント材料）は、凹部３０により、前記穴および前記乾式壁パッチの上から従来より容易に塗布して滑らかな壁面を形成し、熟練者が補修したような外観を提供できることが多い。前記凹部３０が存在することにより、前記穴および前記パッチの上から従来のプラスター塗布技術を使って、水硬化性プラスター、接合剤、またはそれらと同等の材料の層を付加的に手作業で塗布しても、滑らかで実質的に目につかない壁面を形成することが容易になる。
【００３２】
なお図７において、乾式壁パッチ１０は、図１での構成と比べると、前記メッシュ層の両面に水硬化性セメント材料層１４、１４ｂを、また層１４ｂ上に粘着剤層１６ｂを有するよう修正されている。この修正設計は、前記メッシュシートに載置するプラスター量を追加することが望ましい場合に使用できる。ただし、どちらの設計の乾式壁パッチを使っても、上述の態様は達成できる。
【００３３】
また、乾式壁パッチ材料の前記ロール２０から、異なる形状のセグメントを切り取ることもできる。例えば図８では、パイプまたは電線を設置するため、乾式壁４２に長い管部４０が開けられている。この場合、図２のように作製された乾式壁パッチ４４は、図２のロールから切り取り可能な材料のストリップ（帯状体）を有し、前記管部４０の上から適用して、前記粘着層１６ａにより、切り取られた前記管部に隣接した前記乾式壁材料４２に前記乾式壁パッチを粘着させることができる。次いで前記乾式壁パッチを上述のとおり水和させプラスター層１４ａを湿らせ、好ましくは乾式壁パッチストリップの中央部を管部４０に押し込んで溝状に凹陥させる。次に、壁補修の仕上げ用に接合剤などをさらに塗布する前に前記乾式壁パッチストリップを硬化させると、本発明の利点が実現される。
【００３４】
本発明によれば、好ましくは柔軟な乾式壁パッチを、まだ乾燥した状態である間に、乾燥した感圧性粘着剤層１６、１６ａ、１６ｂを利用して、乾式壁の穴に適用しその穴を覆うことができる。次に、前記乾式壁パッチメッシュ１２、１２ａ、１２ｂ上の水硬化性セメント材料の層を水和させ、好ましくは、カバーする前記穴に押し込んで凹陥させることにより、先行技術の乾式壁パッチシステムと比べ硬化後も容易に定位置にとどまるパッチを提供することができ、それ以降に前記パッチおよび前記穴の上から湿らせた接合剤またはプラスターを塗布して熟練者と同様な態様で当該作業を仕上げることがより容易になる。
【００３５】
別の実施形態として、Ｊｏｈｎｓｏｎ  ａｎｄ  Ｊｏｈｎｓｏｎ社からギプス形成用に販売されている医療ギプス包帯は、１面がコンタクト粘着剤でコーティングされたもので、これを乾式壁の穴を覆う態様で前記乾式壁に粘着させた。次いで、前記乾式壁に粘着した前記包帯を水スプレーで水和させ、その中央部を前記穴に押し込んで前記包帯に凹部を作った。前記ギプス包帯の硬化後は、接合剤を容易に塗布して、前記包帯パッチの存在を隠すことができた。
【００３６】
図９および図１０（ａ）は、本発明の別の乾式壁補修パッチ実施形態を示したものである。図９を参照すると、乾式壁補修パッチ２００には、粘着性多孔質基板１４０と、それに付着させた、被覆シート１０８とが含まれる。
【００３７】
前記粘着性多孔質基板１４０は、いかなる適切な構造を有してもよく、またいかなる適切な材料を有してもよい。好適な実施形態では、図９に示すように、前記粘着性多孔質基板１４０に、メッシュシート１３０とその上の粘着層１２８とを含む異なる複数の材料を具備することができる。図９において、前記粘着層１２８は、前記メッシュシート１３０の片側にある状態で示されているが、他の実施形態では、粘着層が前記メッシュシート１３０の両側および前記メッシュシート１３０の開口内にあってもよい。さらに他の実施形態では、前記粘着性多孔質基板１４０が本質的に粘着性の繊維または別の多孔質材料を有してもよい。
【００３８】
前記被覆シート１０８には多孔質基板１１２を含めてよく、これはメッシュシートの形態であってよい。前記多孔質基板１１２の上および間隙内には、プラスターなどの水硬化性セメント製品でできた１若しくはそれ以上の層１１４（ａ）、１１４（ｂ）があってよい。前記被覆シート１０８は、図１を参照して説明した前記補修パッチの構造に類似したものであってよい。
【００３９】
図１０（ａ）に示すように、この被覆シート１０８の外縁部は、前記粘着性多孔質基板１４０の外縁部より内側にある。このため、前記粘着層１２８および前記粘着性多孔質基板１４０の露出領域１２８（ａ）は、前記被覆シート１０８の外縁部を（完全または部分的に）取り囲むことになる。図９に示したように、この露出領域１２８（ａ）により、前記補修パッチ２００は、壁１２２の穴を覆うよう当該壁１２２に粘着する。上記の実施形態と同様、前記露出した粘着層１２８の粘着特性を使用時まで保つよう、リリースシート（図示せず）を前記露出領域１２８（ａ）に付着させ、またこのリリースシートで層１１４（ａ）を覆うことができる。また上記の実施形態同様、前記パッチ２００は、材料のロールの一部を形成するものであってよい。この場合、前記被覆シート１０８も前記粘着性多孔質基板１４０も細長いストリップ（帯状体）形態であってよい。
【００４０】
図９に示した実施形態は、いかなる適切な方法で形成してもよい。例えば、前記多孔質シート１０８は、まず前記多孔質基板１１２に前記水硬化性セメント製品層１１４（ａ）、１１４（ｂ）を含浸させ、かつコーティングすることにより形成できる。前記粘着性多孔質基板１４０は、前記多孔質シート１０８を形成する前または後に形成してよい。例えば、粘着性多孔質基板１４０にメッシュシート１３０を含めてよく、そのメッシュシート１３０の一方の面または両面には、粘着層１２８をコーティングすることができる。形成した前記多孔質シート１０８および前記粘着性多孔質基板１４０は、接着剤、縫合、または他の任意の適切な付着機構により貼り合わせることができる。
【００４１】
図９および１０から明らかなように、本発明の好適な実施形態には多層システムを含めることができ、その場合被覆シートにはプラスター材料が含まれ、第２の粘着性多孔質基板にはガラス繊維メッシュが含まれる。これら２層は、すでに前記ガラス繊維メッシュに含浸させ被覆粘着剤で併せて挟持される。前記被覆シートおよび前記粘着性多孔質基板の接合は、服飾の裁縫に使用されるものと同様な縫合で強化できる。その縫合材料は、綿繊維やガラス繊維など異なる材料で作製してよく、前記ガラス繊維に結合するプラスター材料の外縁部に縫い付けることができる。この実施形態では、前記セメント製品層１１４（ａ）に粘着剤を塗布してもしなくてもよい。前記補修パッチ２００の初期の位置決め、または前記壁１２２の補修領域への付着は、前記粘着性多孔質基板１４０の前記粘着性の露出領域１２８（ａ）だけを使って行うことができる。
【００４２】
図９および図１０（ａ）に示した前記補修パッチ２００を使って、上記図５および６を参照して説明した一般工程と同じ工程が使用でき、上記の説明は参照により本明細書に組み込むものとする。
【００４３】
例示的には、上記のように図９に示した前記壁１２２に前記補修パッチ２００を付着させたのち、第２の工程、すなわち接合工程を行うことができる。この接合工程には、前記プラスター材料を水で湿らせ、やや乳白色の外観を呈するまで（手などで）こする工程が含まれる。これによりプラスターが活性化し、またその混合に役立ち、硬化した当該プラスターは前記壁と強力な接合を生じる。
【００４４】
次に、上述のとおり凹部を作る。利用者は、前記プラスター材料が硬化し始めるまで１分間または２分間待ち、指を使って前記プラスター材料を前記壁の穴に押し込んで、前記パッチのは硬化が完了するまで形状を保てるようにする。次いで上記のように、粘着した前記補修パッチに、セメント材料（プラスターなど）の外部コーティングを塗布することができる。
【００４５】
有利なことに、前記凹部により、初心者でも平坦で熟練者のような補修を容易に行うことができる。また、図９および図１０（ａ）に示した実施形態は、わずか１層で前記補修パッチを他の同様なパッチより強力にできる。図１０（ｂ）を参照すると、壁１２２の穴を覆うため使用され硬化したパッチを見ると、前記多孔質シート１０８で硬化したプラスター材料と、その外側で当該パッチの凹部領域を覆っている前記粘着性多孔質基板１４０の前記ガラス繊維メッシュ１３０との間に分離または空間Ｓが生じていることに気づく。これにより、通常、標準的なパテナイフを使って塗布されるプラスターまたはジプサムの化合物でできた第１のコーティングを、前記ガラス繊維メッシュ材料中へ完全に浸透させることができる。さらに強度を高めるには、前記セメント製品を前記ガラス繊維メッシュに浸透させる（プラスターまたはジプサムの化合物を、当該ガラス繊維メッシュの穴または間隙に押し込む）ことが望ましい。言い方を変えれば、粘着させたパッチのガラス繊維メッシュに指を押し当てると前記ガラス繊維メッシュは凹陥するが、前記指を離すと弾力で同じ位置に戻ってくるため、前記硬化したプラスター材料と前記ガラス繊維メッシュとの間に空間が生じる。前記硬化したプラスター材料は、本質的に、前記ガラス繊維メッシュおよび前記プラスターまたはジプサムの化合物でできた第１のコーティングが硬化するまで、それらを支持して定位置に保つ硬質の裏打ちとして作用する。ガラス繊維だけでは、前記プラスター化合物は重過ぎる場合があり、その保持に十分な強度が得られない。そのため、図９および図１０に示した実施形態は、「多次元装置」と見なすことができる。
【００４６】
図１１は、鋸歯状の縁部を含む補修パッチ３００を示したものである。上述したパッチのいずれも、その任意の構成要素に、この特徴を含んでよい。例えば、前記粘着性多孔質基板１４０および／または前記多孔質シート１０８に、この特徴を含めることもできる。縁部を直線状に切断する代わりに鋸歯状に仕上げると、前記プラスター材料が壁に接合する表面積がより大きくなる。また、前記プラスターまたはジプサムの化合物でできた第１のコーティングが壁に接合する表面積も大きくなる。さらに、前記パッチが仕上がり塗装準備が整った状態で、縁部を目立たなくする上でも役立つ。
【００４７】
図１２は、補修パッチ４００を示したもので、これには、上記の多孔質シート１０８および／または前記粘着性多孔質基板１４０の微細孔より大きないくつかの開口部４０３が含まれる。前記多孔質シート１０８および／または前記粘着性多孔質基板１４０の微細孔は、プラスターまたはジプサムの化合物が通り抜けられるほどの大きさはない。そのため、より大きな開口部４０３を含めることにより、プラスター材料または他のセメント製品が、より小さな既存の穴だけでなくこれらより大きな穴を通過できるようにできる。前記開口部４０３は、直径約１／１６インチ〜１／８インチであってよい。これにより、前記補修パッチの全体的な強度が向上する。
【００４８】
また、本発明の補修パッチ実施形態は、市販の金属パッチと比べ、補修する壁の外形により良好に適合する（特に、壁がノックダウン仕上げまたはオレンジピール仕上げの凹凸加工を有する場合）。
【００４９】
上記は単に例示的なものであって本願の発明の範囲を限定するよう意図されたものではなく、本願の発明の範囲は以下の請求項に定義するとおりである。例えば、乾燥した感圧性粘着剤について上記で詳しく説明したが、スプレー式の粘着剤を含む他のタイプまたは形態の粘着剤または接着剤を使用することもできる。例えば、粘着剤を伴わない被覆シートを壁に取り付ける手段としてスプレー式の粘着剤を使用できる。そのような実施形態において、利用者は、補修する必要がある穴の周囲の壁に、単に粘着剤をスプレーする。前記被覆シートは、前記壁上の粘着剤に抗して押圧することにより、その壁に固定される。これにより、前記被覆シートは、上述のとおりパッチを水で湿らせるまで前記壁に固着し、定位置で保たれる。
【図面の簡単な説明】
【００５０】
図面は、以下のとおりである。
【図１】図１は、本発明の乾式壁補修パッチ材料を方形にしたものの斜視図である。
【図２】図２は、本発明の乾式壁パッチ材料をロールにしたものの斜視図である。
【図３】図３は、乾式壁の一部に開いた穴を覆う前記乾式壁パッチ材料を示した一部破断斜視図である。
【図４】図４は、図３のように適用された前記乾式壁パッチを示した、破断部のない斜視図である。
【図５】図５は、本発明に基づき、図４の方形の乾式壁パッチを壁に適用した後、乾燥した粘着剤に水をスプレーすることにより、いかに水硬化性セメント製品を活性化および養生（硬化）できるかを示したものである。
【図６】図６は、通常図５の処理後、いかに前記乾式壁の穴の中央へ前記パッチを押し込んで、前記穴へ延出し前記セメント製品の硬化時も保たれる凹部を形成できるかを示した斜視図である。
【図７】図７は、図６の線７−７に沿った断面図である。
【図８】図８は、乾式壁に開いた管部が、本発明のパッチの幅６インチのストリップ（帯状体）に覆われている状態の斜視図である。
【図９】図９は、本発明の一実施形態に係る乾式壁補修パッチの側部断面図である。この実施形態では、前記乾式壁補修パッチに、粘着剤を被覆支持用のメッシュ基板と、１若しくはそれ以上のプラスター材料層を被覆メッシュとが含まれる。
【図１０（ａ）】図１０（ａ）は、図９に示したタイプの乾式壁補修パッチの上面図である。
【図１０（ｂ）】図１０（ｂ）は、乾式壁の穴の上から取り付けるための、図９に示したタイプの乾式壁補修パッチの側面図である。
【図１１】図１１は、鋸歯状の縁部を伴った乾式壁補修パッチの上面図を示した図である。
【図１２】図１２は、大きな開口部を内設した乾式壁補修パッチの上面図を示した図である。
【図１】
2009535537.tif 000003
【図２】
2009535537.tif 000004
【図３】
2009535537.tif 000005
【図４】
2009535537.tif 000006
【図５】
2009535537.tif 000007
【図６】
2009535537.tif 000008
【図７】
2009535537.tif 000009
【図８】
2009535537.tif 000010
【図９】
2009535537.tif 000011
【図１０（ａ）】
2009535537.tif 000012
【図１０（ｂ）】
2009535537.tif 000013
【図１１】
2009535537.tif 000014
【図１２】
2009535537.tif 000015
【国際調査報告】
2009535537.tif 000016
2009535537.tif 000017